(57)【要約】  乾式法によって簡易的にポーリング処理を行うことを課題とする。本発明の一態様は、被ポーリング膜２を保持する第１の保持部と、被ポーリング膜２に対して磁界Ｂを発生させる磁石を保持する第２の保持部と、前記第１の保持部または前記第２の保持部を磁界Ｂの方向に対して垂直方向に移動させる移動機構と、を具備することを特徴とする磁場ポーリング装置である。
2013054432.tif 000002
【特許請求の範囲】
【請求項１】
被ポーリング膜を磁気によってポーリング処理することを特徴とするポーリング処理方法。
【請求項２】
請求項１において、
前記被ポーリング膜に対して磁界を発生させながら、前記被ポーリング膜を、前記磁界の方向に対して垂直方向に且つ前記磁界に対して相対的に移動させることを特徴とするポーリング処理方法。
【請求項３】
請求項１または２において、
前記ポーリング処理は、前記被ポーリング膜の膜厚方向に対して垂直方向の９０°ドメインをポーリング処理するものであり、
前記９０°ドメインのポーリング処理は、前記膜厚方向に対して平行方向に磁界を発生させながら、前記被ポーリング膜を、前記膜厚方向に対して垂直方向に且つ前記磁界に対して相対的に移動させることを特徴とするポーリング処理方法。
【請求項４】
請求項３において、
前記９０°ドメインのポーリング処理は、前記被ポーリング膜のキュリー温度以上で行うことを特徴とするポーリング処理方法。
【請求項５】
請求項３または４において、
前記９０°ドメインのポーリング処理は、前記被ポーリング膜をキュリー温度以上の温度から冷却しながら行うことを特徴とするポーリング処理方法。
【請求項６】
請求項１乃至５のいずれか一項において、
前記ポーリング処理は、前記被ポーリング膜の膜厚方向に対して平行方向の１８０°ドメインをポーリング処理するものであり、
前記１８０°ドメインのポーリング処理は、前記膜厚方向に対して垂直方向に磁界を発生させながら、前記被ポーリング膜を、前記膜厚方向に対して垂直方向に且つ前記磁界の方向に対して垂直方向に且つ前記磁界に対して相対的に移動させることを特徴とするポーリング処理方法。
【請求項７】
請求項６において、
前記１８０°ドメインのポーリング処理は、前記被ポーリング膜のキュリー温度以上で行うことを特徴とするポーリング処理方法。
【請求項８】
請求項６または７において、
前記１８０°ドメインのポーリング処理は、前記被ポーリング膜をキュリー温度以上の温度から冷却しながら行うことを特徴とするポーリング処理方法。
【請求項９】
請求項３乃至８のいずれか一項において、
前記被ポーリング膜を移動させることは、前記被ポーリング膜を回転移動させることであることを特徴とするポーリング処理方法。
【請求項１０】
請求項３乃至９のいずれか一項において、
前記磁界の強度は１０００Ｇ／１００ｍＴより大きいことを特徴とするポーリング処理方法。
【請求項１１】
請求項１乃至１０のいずれか一項において、
前記被ポーリング膜は、基板上に形成されていることを特徴とするポーリング処理方法。
【請求項１２】
被ポーリング膜の膜厚方向に対して垂直方向の９０°ドメインをポーリング処理することを特徴とするポーリング処理方法。
【請求項１３】
請求項１２において、
前記９０°ドメインのポーリング処理は、前記被ポーリング膜のキュリー温度以上で行うことを特徴とするポーリング処理方法。
【請求項１４】
請求項１２または１３において、
前記９０°ドメインのポーリング処理は、前記被ポーリング膜をキュリー温度以上の温度から冷却しながら行うことを特徴とするポーリング処理方法。
【請求項１５】
請求項１２乃至１４のいずれか一項において、
前記被ポーリング膜の膜厚方向に対して平行方向の１８０°ドメインをポーリング処理することを特徴とするポーリング処理方法。
【請求項１６】
請求項１５において、
前記１８０°ドメインのポーリング処理は、前記被ポーリング膜に対向する位置にプラズマを形成することを特徴とするポーリング処理方法。
【請求項１７】
請求項１６において、
前記被ポーリング膜に対向する位置に直流プラズマを形成した際の直流電圧または前記被ポーリング膜に対向する位置に高周波プラズマを形成した際の直流電圧成分が±５０Ｖ〜±２ｋＶであることを特徴とするポーリング処理方法。
【請求項１８】
請求項１６又は１７において、
前記プラズマを形成する際の圧力が０．０１Ｐａ〜大気圧であることを特徴とするポーリング処理方法。
【請求項１９】
請求項１６乃至１８のいずれか一項において、
前記プラズマを形成する際のプラズマ形成用ガスは、不活性ガス、Ｈ２、Ｎ２、Ｏ２、Ｆ２、ＣｘＨｙ、ＣｘＦｙ及びエアーの群から選ばれた１種以上のガスであることを特徴とするポーリング処理方法。
【請求項２０】
請求項１５において、
前記１８０°ドメインのポーリング処理は、前記膜厚方向に対して垂直方向に磁界を発生させながら、前記被ポーリング膜を、前記膜厚方向に対して垂直方向に且つ前記磁界の方向に対して垂直方向に且つ前記磁界に対して相対的に移動させることを特徴とするポーリング処理方法。
【請求項２１】
請求項１２乃至２０のいずれか一項において、
前記９０°ドメインのポーリング処理は、前記膜厚方向に対して平行方向に磁界を発生させながら、前記被ポーリング膜を、前記膜厚方向に対して垂直方向に且つ前記磁界に対して相対的に移動させることを特徴とするポーリング処理方法。
【請求項２２】
請求項１乃至２１のいずれか一項において、
前記被ポーリング膜は、誘電体材料膜、絶縁体材料膜、圧電体材料膜、焦電体材料膜および強誘電体材料膜のいずかの膜であることを特徴とするポーリング処理方法。
【請求項２３】
被ポーリング膜を保持する第１の保持部と、
前記被ポーリング膜に対して磁界を発生させる磁石を保持する第２の保持部と、
前記第１の保持部または前記第２の保持部を前記磁界の方向に対して垂直方向に移動させる移動機構と、
を具備することを特徴とする磁場ポーリング装置。
【請求項２４】
請求項２３において、
前記磁石は、前記被ポーリング膜の膜厚方向に対して平行方向に磁界を発生させるものであり、
前記移動機構は、前記第１の保持部または前記第２の保持部を回転させる機構であることを特徴とする磁場ポーリング装置。
【請求項２５】
請求項２４において、
前記磁石によって前記膜厚方向に対して平行方向に磁界を発生させながら、前記移動機構によって前記第１の保持部または前記第２の保持部を回転させることにより、前記第１の保持部に保持された前記被ポーリング膜の膜厚方向に対して垂直方向の９０°ドメインをポーリング処理することを特徴とする磁場ポーリング装置。
【請求項２６】
請求項２３において、
前記磁石は、前記被ポーリング膜の膜厚方向に対して垂直方向に磁界を発生させるものであり、
前記移動機構は、前記第１の保持部または前記第２の保持部を回転させる機構であることを特徴とする磁場ポーリング装置。
【請求項２７】
請求項２６において、
前記磁石によって前記膜厚方向に対して垂直方向に磁界を発生させながら、前記移動機構によって前記第１の保持部または前記第２の保持部を回転させることにより、前記第１の保持部に保持された前記被ポーリング膜の膜厚方向に対して平行方向の１８０°ドメインをポーリング処理することを特徴とする磁場ポーリング装置。
【請求項２８】
請求項２５または２７において、
前記ポーリング処理は、前記被ポーリング膜をキュリー温度以上の温度から冷却しながら行うことを特徴とする磁場ポーリング装置。
【請求項２９】
請求項２３乃至２８のいずれか一項において、
前記被ポーリング膜は基板上に形成されており、
前記第１の保持部は前記基板を保持するものであることを特徴とする磁場ポーリング装置。
【請求項３０】
請求項２３乃至２９のいずれか一項において、
前記被ポーリング膜は、誘電体材料膜、絶縁体材料膜、圧電体材料膜、焦電体材料膜および強誘電体材料膜のいずかの膜であることを特徴とする磁場ポーリング装置。
【請求項３１】
圧電体膜の膜厚方向に対して垂直方向の９０°ドメインがポーリングされていることを特徴とする圧電体膜。
【請求項３２】
請求項３１において、
前記圧電体膜の膜厚方向に対して平行方向の１８０°ドメインがポーリングされていることを特徴とする圧電体膜。
【請求項３３】
請求項３１または３２において、
前記圧電体膜は、焦電体膜または強誘電体膜であることを特徴とする圧電体膜。
【請求項３４】
請求項３１乃至３３のいずれか一項において、
前記圧電体膜はゾルゲル法またはスパッタリング法により成膜されたものであることを特徴とする圧電体膜。
【発明の詳細な説明】
【技術分野】
【０００１】
本発明は、ポーリング処理方法、磁場ポーリング装置及び圧電体膜に関する。
【背景技術】
【０００２】
図９は、従来のポーリング装置を示す模式図である。
結晶３３を１０×１０ｍｍ２の２枚の平行平板からなる１対の電極３５の中心に、機械的ポーリングが施されていない方向に電場が印加されるように挟持する。そして、電極３５ごと結晶３３をオイルバス３７内のオイル３６中に浸漬し、結晶３３を浸漬したオイル３６をヒーター３８によって１２５℃まで加熱する。所定の温度に達した後、高圧電源３９からリード線４０を介して電極３５間に１ｋＶ／ｃｍの直流電場を１０時間印加する。これにより、結晶３３にＤＣポーリング処理が施される（例えば特許文献１参照）。【０００３】
上述した従来のポーリング処理方法では、被ポーリング物を、１対の電極の中心に挟持した状態でオイルに浸漬するという湿式的方法であるため、ポーリング処理が煩雑になる。
【先行技術文献】
【特許文献】
【０００４】
【特許文献１】特開平１０−１７７１９４（段落００１８、図４）
【発明の概要】
【発明が解決しようとする課題】
【０００５】
本発明の一態様は、乾式法によって簡易的にポーリング処理を行うことを課題とする。
また、本発明の一態様は、ポーリング処理された圧電体膜の特性を向上させることを課題とする。
【課題を解決するための手段】
【０００６】
本発明の種々の態様について以下に示す。
（１）被ポーリング膜を磁気によってポーリング処理することを特徴とするポーリング処理方法。【０００７】
（２）（１）において、
前記被ポーリング膜に対して磁界を発生させながら、前記被ポーリング膜を、前記磁界の方向に対して垂直方向に且つ前記磁界に対して相対的に移動させることを特徴とするポーリング処理方法。【０００８】
（３）（１）または（２）において、
前記ポーリング処理は、前記被ポーリング膜の膜厚方向に対して垂直方向の９０°ドメインをポーリング処理するものであり、
前記９０°ドメインのポーリング処理は、前記膜厚方向に対して平行方向に磁界を発生させながら、前記被ポーリング膜を、前記膜厚方向に対して垂直方向に且つ前記磁界に対して相対的に移動させることを特徴とするポーリング処理方法。【０００９】
（４）（３）において、
前記９０°ドメインのポーリング処理は、前記被ポーリング膜のキュリー温度以上で行うことを特徴とするポーリング処理方法。【００１０】
（５）（３）または（４）において、
前記９０°ドメインのポーリング処理は、前記被ポーリング膜をキュリー温度以上の温度から冷却しながら行うことを特徴とするポーリング処理方法。【００１１】
（６）（１）乃至（５）のいずれか一項において、
前記ポーリング処理は、前記被ポーリング膜の膜厚方向に対して平行方向の１８０°ドメインをポーリング処理するものであり、
前記１８０°ドメインのポーリング処理は、前記膜厚方向に対して垂直方向に磁界を発生させながら、前記被ポーリング膜を、前記膜厚方向に対して垂直方向に且つ前記磁界の方向に対して垂直方向に且つ前記磁界に対して相対的に移動させることを特徴とするポーリング処理方法。【００１２】
（７）（６）において、
前記１８０°ドメインのポーリング処理は、前記被ポーリング膜のキュリー温度以上で行うことを特徴とするポーリング処理方法。【００１３】
（８）（６）または（７）において、
前記１８０°ドメインのポーリング処理は、前記被ポーリング膜をキュリー温度以上の温度から冷却しながら行うことを特徴とするポーリング処理方法。【００１４】
（９）（３）乃至（８）のいずれか一項において、
前記被ポーリング膜を移動させることは、前記被ポーリング膜を回転移動させることであることを特徴とするポーリング処理方法。【００１５】
（１０）（３）乃至（９）のいずれか一項において、
前記磁界の強度は１０００Ｇ／１００ｍＴより大きいことを特徴とするポーリング処理方法。【００１６】
（１１）（１）乃至（１０）のいずれか一項において、
前記被ポーリング膜は、基板上に形成されていることを特徴とするポーリング処理方法。【００１７】
（１２）被ポーリング膜の膜厚方向に対して垂直方向の９０°ドメインをポーリング処理することを特徴とするポーリング処理方法。【００１８】
（１３）（１２）において、
前記９０°ドメインのポーリング処理は、前記被ポーリング膜のキュリー温度以上で行うことを特徴とするポーリング処理方法。【００１９】
（１４）（１２）または（１３）において、
前記９０°ドメインのポーリング処理は、前記被ポーリング膜をキュリー温度以上の温度から冷却しながら行うことを特徴とするポーリング処理方法。【００２０】
（１５）（１２）乃至（１４）のいずれか一項において、
前記被ポーリング膜の膜厚方向に対して平行方向の１８０°ドメインをポーリング処理することを特徴とするポーリング処理方法。【００２１】
（１６）（１５）において、
前記１８０°ドメインのポーリング処理は、前記被ポーリング膜に対向する位置にプラズマを形成することを特徴とするポーリング処理方法。【００２２】
（１７）（１６）において、
前記被ポーリング膜に対向する位置に直流プラズマを形成した際の直流電圧または前記被ポーリング膜に対向する位置に高周波プラズマを形成した際の直流電圧成分が±５０Ｖ〜±２ｋＶであることを特徴とするポーリング処理方法。【００２３】
（１８）（１６）または（１７）において、
前記プラズマを形成する際の圧力が０．０１Ｐａ〜大気圧であることを特徴とするポーリング処理方法。【００２４】
（１９）（１６）乃至（１８）のいずれか一項において、
前記プラズマを形成する際のプラズマ形成用ガスは、不活性ガス、Ｈ２、Ｎ２、Ｏ２、Ｆ２、ＣｘＨｙ、ＣｘＦｙ及びエアーの群から選ばれた１種以上のガスであることを特徴とするポーリング処理方法。【００２５】
（２０）（１５）において、
前記１８０°ドメインのポーリング処理は、前記膜厚方向に対して垂直方向に磁界を発生させながら、前記被ポーリング膜を、前記膜厚方向に対して垂直方向に且つ前記磁界の方向に対して垂直方向に且つ前記磁界に対して相対的に移動させることを特徴とするポーリング処理方法。【００２６】
（２１）（１２）乃至（２０）のいずれか一項において、
前記９０°ドメインのポーリング処理は、前記膜厚方向に対して平行方向に磁界を発生させながら、前記被ポーリング膜を、前記膜厚方向に対して垂直方向に且つ前記磁界に対して相対的に移動させることを特徴とするポーリング処理方法。【００２７】
（２２）（１）乃至（２１）のいずれか一項において、
前記被ポーリング膜は、誘電体材料膜、絶縁体材料膜、圧電体材料膜、焦電体材料膜および強誘電体材料膜のいずかの膜であることを特徴とするポーリング処理方法。【００２８】
（２３）被ポーリング膜を保持する第１の保持部と、
前記被ポーリング膜に対して磁界を発生させる磁石を保持する第２の保持部と、
前記第１の保持部または前記第２の保持部を前記磁界の方向に対して垂直方向に移動させる移動機構と、
を具備することを特徴とする磁場ポーリング装置。【００２９】
（２４）（２３）において、
前記磁石は、前記被ポーリング膜の膜厚方向に対して平行方向に磁界を発生させるものであり、
前記移動機構は、前記第１の保持部または前記第２の保持部を回転させる機構であることを特徴とする磁場ポーリング装置。【００３０】
（２５）（２４）において、
前記磁石によって前記膜厚方向に対して平行方向に磁界を発生させながら、前記移動機構によって前記第１の保持部または前記第２の保持部を回転させることにより、前記第１の保持部に保持された前記被ポーリング膜の膜厚方向に対して垂直方向の９０°ドメインをポーリング処理することを特徴とする磁場ポーリング装置。【００３１】
（２６）（２３）において、
前記磁石は、前記被ポーリング膜の膜厚方向に対して垂直方向に磁界を発生させるものであり、
前記移動機構は、前記第１の保持部または前記第２の保持部を回転させる機構であることを特徴とする磁場ポーリング装置。【００３２】
（２７）（２６）において、
前記磁石によって前記膜厚方向に対して垂直方向に磁界を発生させながら、前記移動機構によって前記第１の保持部または前記第２の保持部を回転させることにより、前記第１の保持部に保持された前記被ポーリング膜の膜厚方向に対して平行方向の１８０°ドメインをポーリング処理することを特徴とする磁場ポーリング装置。【００３３】
（２８）（２５）または（２７）において、
前記ポーリング処理は、前記被ポーリング膜をキュリー温度以上の温度から冷却しながら行うことを特徴とする磁場ポーリング装置。【００３４】
（２９）（２３）乃至（２８）のいずれか一項において、
前記被ポーリング膜は基板上に形成されており、
前記第１の保持部は前記基板を保持するものであることを特徴とする磁場ポーリング装置。【００３５】
（３０）（２３）乃至（２９）のいずれか一項において、
前記被ポーリング膜は、誘電体材料膜、絶縁体材料膜、圧電体材料膜、焦電体材料膜および強誘電体材料膜のいずかの膜であることを特徴とする磁場ポーリング装置。【００３６】
（３１）圧電体膜の膜厚方向に対して垂直方向の９０°ドメインがポーリングされていることを特徴とする圧電体膜。
（３２）（３１）において、
前記圧電体膜の膜厚方向に対して平行方向の１８０°ドメインがポーリングされていることを特徴とする圧電体膜。
（３３）（３１）または（３２）において、
前記圧電体膜は、焦電体膜または強誘電体膜であることを特徴とする圧電体膜。
（３４）（３１）乃至（３３）のいずれか一項において、
前記圧電体膜はゾルゲル法またはスパッタリング法により成膜されたものであることを特徴とする圧電体膜。
【発明の効果】
【００３７】
本発明の一態様によれば、乾式法によって簡易的にポーリング処理を行うことができる。また、本発明の一態様によれば、ポーリング処理された圧電体膜の特性を向上させることができる。
【図面の簡単な説明】
【００３８】
【図１】本発明の一態様に係る圧電体膜における９０°ドメインと１８０°ドメインを模式的に示す図である。
【図２】本発明の一態様に係る磁場ポーリング装置を模式的に示す概念図である。
【図３】本発明の一態様に係る磁場ポーリング装置を詳細に示す側面図である。
【図４】図３に示す磁場ポーリング装置のアルミプレート１６を取り外した状態を示す上面図である。
【図５】（Ａ）は９０°ドメインに対してポーリング処理を行うための図４に示す磁石１５を示す斜視図であり、（Ｂ）は１８０°ドメインに対してポーリング処理を行うための図４に示す磁石１５を示す斜視図である。
【図６】本発明の一態様に係るプラズマポーリング装置を模式的に示す断面図である。
【図７】実施例１によるPZT厚膜のヒステリシス評価を行った結果（縦軸：残留分極Ｐｒ（μＣ／ｃｍ２），横軸：印加電圧Ｖｃ（Ｖ））を示す図である。
【図８】比較例１によるPZT厚膜のヒステリシス評価を行った結果（縦軸：残留分極Ｐｒ（μＣ／ｃｍ２），横軸：印加電圧Ｖｃ（Ｖ））を示す図である。
【図９】従来のポーリング装置を示す模式図である。
【発明を実施するための形態】
【００３９】
以下では、本発明の実施形態について図面を用いて詳細に説明する。ただし、本発明は以下の説明に限定されず、本発明の趣旨及びその範囲から逸脱することなくその形態及び詳細を様々に変更し得ることは、当業者であれば容易に理解される。従って、本発明は以下に示す実施の形態の記載内容に限定して解釈されるものではない。
【００４０】
＜９０°ドメインと１８０°ドメイン＞
図１は、本発明の一態様に係る圧電体膜における９０°ドメインと１８０°ドメインを模式的に示す図である。
【００４１】
圧電体膜は９０°ドメイン９と１８０°ドメイン８を有している。９０°ドメイン９とは、圧電体膜の膜厚方向に対して垂直方向のドメインをいう。１８０°ドメイン８とは、圧電体膜の膜厚方向に対して平行方向のドメインをいう。
【００４２】
＜磁場ポーリング装置＞
図２は本発明の一態様に係る磁場ポーリング装置を模式的に示す概念図である。
【００４３】
この磁場ポーリング装置は被ポーリング膜２の９０°ドメインに対するポーリング処理を行うための装置であり、９０°ドメインに対するポーリング処理とは、被ポーリング膜２の膜厚方向に対して垂直方向（例えば図２の矢印１１で示す方向）に電界（電流Ｉ）を発生させて行うポーリング処理である。
【００４４】
なお、被ポーリング膜２とは、ポーリング処理が行われる前の膜をいう。被ポーリング膜２の詳細は後述するが、被ポーリング膜２は、誘電体材料膜、絶縁体材料膜、圧電体材料膜、焦電体材料膜および強誘電体材料膜のいずかであるとよい。また、被ポーリング膜２は基板上に形成されているとよく、この基板の形状は種々のものを用いることができる。この基板の詳細は後述する。
【００４５】
図２の矢印１１で示す方向に電流Ｉを発生させるための構成について以下に詳細に説明する。
被ポーリング膜２の下方には磁石を敷き詰めたプレート１４が配置されており、この磁石によって被ポーリング膜２の膜厚方向に対して平行方向（例えば図２の矢印１２で示す方向）に磁界（磁場）Ｂが発生される。被ポーリング膜２は固定された状態で、プレート１４は図示せぬ回転機構によって矢印１３で示す方向に回転される。これにより、磁界Ｂは、被ポーリング膜２の膜厚方向に対して垂直方向に移動される。言い換えると、磁界Ｂが被ポーリング膜２に対して相対的に移動されるため、矢印１２で示す方向に磁界Ｂがかかっている被ポーリング膜２が磁界Ｂの方向と垂直方向（矢印１３で示す方向）に力Ｆが加えられて動くことになる。その結果、フレミングの法則に従って、被ポーリング膜２の外側から中央に向かって電流Ｉが被ポーリング膜２に発生される。また、磁界の強度は１０００Ｇ／１００ｍＴより大きいことが好ましく、より好ましくは２３１０Ｇ／２３１ｍＴである。その理由は、１０００Ｇ／１００ｍＴ以下の磁界の強度では十分にポーリングすることができないためである。
【００４６】
なお、図２では、電流Ｉを矢印１１で示す方向に発生させるようにしているが、電流Ｉを矢印１１とは逆方向（被ポーリング膜２の中央から外側に向かう方向）に発生させてもよく、その場合は、フレミングの法則に従って磁界の方向とプレート１４の回転方向を変更すればよい。
【００４７】
また、図２では、被ポーリング膜２を固定し、プレート１４を回転させているが、被ポーリング膜がその膜厚方向に対して垂直方向に且つ磁界に対して相対的に移動すればよいので、プレート１４を固定し、被ポーリング膜２を回転させてもよい。
【００４８】
また、図２では、被ポーリング膜２の膜厚方向に対して平行方向に磁界Ｂを発生させながら、被ポーリング膜２を、その膜厚方向に対して垂直方向１３に且つ磁界Ｂに対して相対的に移動させることにより、被ポーリング膜２の９０°ドメインに対するポーリング処理を行っているが、被ポーリング膜２の１８０°ドメインに対するポーリング処理を行うように構成を変更することも可能である。
詳細には、被ポーリング膜２の膜厚方向に対して垂直方向に磁界を発生させながら、被ポーリング膜２を、その膜厚方向に対して垂直方向（例えば矢印１３で示す方向）に且つ磁界の方向に対して垂直方向に且つ磁界に対して相対的に移動させる。これにより、被ポーリング膜２に電流を膜厚方向に対して平行方向に発生させることができ、被ポーリング膜２の１８０°ドメインに対するポーリング処理を行うことができる。
【００４９】
図３は本発明の一態様に係る磁場ポーリング装置を詳細に示す側面図である。この磁場ポーリング装置は、被ポーリング膜２の９０°ドメインに対するポーリング処理を行うものである。
【００５０】
磁場ポーリング装置は被ポーリング膜を載せるためのアルミプレート１６を有している。プレート１６にアルミ材料を用いるのは、被ポーリング膜に磁場ポーリングを行う際に、放熱性の良いアルミによって被ポーリング膜が冷却されやすくするためである。アルミプレート１６は固定治具１７によって動かないように固定されている。
【００５１】
アルミプレート１６の下には複数の磁石１５を設置するプレート１４が配置されている。このプレート１４は回転軸１８を介してモータ１９に接続されており、モータ１９によって回転軸１８とともにプレート１４が回転されるようになっている。
【００５２】
図４は、図３に示す磁場ポーリング装置のアルミプレート１６を取り外した状態を示す上面図である。図４に示す固定治具１７は、その上にアルミプレート１６を載せて固定するものである。図５（Ａ）は、９０°ドメインに対してポーリング処理を行うための図４に示す磁石１５を示す斜視図である。
【００５３】
プレート１４には磁石１５を挿入できる複数の穴１５ａが設けられており、複数の穴１５ａにはそれぞれ磁石１５が設置されている。磁石１５としては、例えば図５（Ａ）に示す円柱状のサマリウムコバルト磁石（φ２５ｍｍ×φ１０ｍｍ×２ｍｍ）を用いるとよい。このサマリウムコバルト磁石は上面がＮ極で下面がＳ極であり、磁化方向が高さ方向となる。サマリウムコバルト磁石の表面にはＮｉメッキ処理が施されている。
【００５４】
＜プラズマポーリング装置＞
図６は、本発明の一態様に係るプラズマポーリング装置を模式的に示す断面図である。このプラズマポーリング装置は、被ポーリング膜２の１８０°ドメインに対するポーリング処理を行うための装置である。
【００５５】
プラズマポーリング装置はポーリングチャンバー１を有しており、ポーリングチャンバー１内の下方には、被ポーリング膜２を有する基板（図示せず）を保持する保持電極４が配置されている。被ポーリング膜２は、基板の表面上に形成されている。
【００５６】
保持電極４は高周波電源６に電気的に接続されており、保持電極４はＲＦ印加電極としても作用する。保持電極４の周囲及び下部はアースシールド５によってシールドされている。なお、本実施形態では、高周波電源６を用いているが、他の電源、例えば直流電源又はマイクロ波電源を用いても良い。
【００５７】
ポーリングチャンバー１内の上方には、保持電極４に対向して平行の位置にガスシャワー電極（対向電極）７が配置されている。これらは一対の平行平板型電極である。ガスシャワー電極は接地電位に接続されている。なお、本実施形態では、保持電極４に電源を接続し、ガスシャワー電極に接地電位を接続しているが、保持電極４に接地電位を接続し、ガスシャワー電極に電源を接続しても良い。
【００５８】
ガスシャワー電極７の下面には、被ポーリング膜２の表面側（ガスシャワー電極７と保持電極４との間の空間）にシャワー状のプラズマ形成用ガスを供給する複数の供給口（図示せず）が形成されている。プラズマ形成用ガスとしては、例えばＡｒ、Ｈｅ、Ｎ２、Ｏ２、Ｆ２、ＣｘＦｙ、エアーなどを用いることができる。
【００５９】
ガスシャワー電極７の内部にはガス導入経路（図示せず）が設けられている。このガス導入経路の一方側は上記供給口に繋げられており、ガス導入経路の他方側はプラズマ形成用ガスの供給機構３に接続されている。また、ポーリングチャンバー１には、ポーリングチャンバー１の内部を真空排気する排気口が設けられている。この排気口は排気ポンプ（図示せず）に接続されている。
【００６０】
また、プラズマポーリング装置は、高周波電源６、プラズマ形成用ガスの供給機構３、排気ポンプなどを制御する制御部（図示せず）を有しており、この制御部は後述するポーリング処理を行うようにプラズマポーリング装置を制御するものである。
【００６１】
また、プラズマポーリング装置は、ポーリング処理を行う際のポーリング基板２を様々な温度に制御する温度制御機構を有することが好ましい。
【００６２】
＜ポーリング処理方法＞
本発明の一態様に係るポーリング処理方法について説明する。ここで、ポーリング処理方法とは、磁気によるポーリング処理（即ち分極処理とは、ある方向に磁界（磁場）がかかっているセラミック片が磁界に対して相対的に動いた時に、そのセラミック片内にかかる起電力を利用して強誘電体に圧電活性を与えるプロセス）、または、いわゆる強電界によるポーリング処理（即ち分極処理とは、電極を設けたセラミック片に直流高電界を印加し、強誘電体に圧電活性を与えるプロセス）の事を指すだけではなく、熱ポーリングまでを含めるものとする。この熱ポーリングは、中でも特に、誘電体を加熱しながら、磁界又は直流電圧又は高周波を印加し、磁界又は電圧又は高周波をきることで、予め誘電体に異方性を持たせることができる。熱エネルギーを与えることで誘電体内のイオンが運動しやすい状態となり、そこに磁界又は電圧が印加されることでイオンの移動及び分極が誘起される結果、基板の全体が早くポーリングされる。
なお、熱ポーリング処理を行う場合は、ポーリング装置に加熱機構を付加し、この加熱機構によって被ポーリング膜を加熱する必要がある。
【００６３】
［１］被ポーリング膜
まず、被ポーリング膜を用意する。被ポーリング膜はポーリング処理が施される前の膜であり、例えば誘電体材料膜、絶縁体材料膜、圧電体材料膜、焦電体材料膜及び強誘電体材料膜のいずれかの膜であるとよい。圧電体材料膜は、ゾルゲル法またはスパッタリング法により成膜されたものであるとよい。
【００６４】
また、被ポーリング膜は、基板上に形成されているとよい。ポーリング処理は、超伝導性、誘電性、圧電性、焦電性、強誘電性、非線形光学特性を有する、全ての無機物、有機物に有効であるので、種々の被ポーリング膜を用いることも可能である。
【００６５】
被ポーリング膜となり得る材料の具体例は、以下のとおりである。
ＴｉＯ２、ＭｇＴｉＯ３−ＣａＴｉＯ３系、ＢａＴｉＯ３系、ＣａＳｎＯ３、ＳｒＴｉＯ３、ＰｂＴｉＯ３、ＣａＴｉＯ３、ＭｇＴｉＯ３、ＳｒＴｉＯ３、ＣａＴｉＯ３系：ＢａＴｉＯ３系、ＢａＯ−Ｒ２Ｏ３−ｎＴｉＯ２系（Ｒ＝Ｎｄ、Ｓｍ・・・、ｎ＝４、５・・・）、Ａｌ２Ｏ３、ダイヤモンド系（ダイヤモンドライクカーボン等）、ＢＮ、ＳｉＣ、ＢｅＯ、ＡｌＮ、BaTi5O11、Ba2Ti9O20、タングステンブロンズＡＸＢＯ３：Ba2NaNb5O15（ＢＮＮ）、Ba2NaTa5O15 (BNT)、Sr2NaNb5O15 (SNN)、K3Li2Nb5O15 (KLN)、K2BiNb5O15 (KBN)、ペロブスカイト系、（Ｋ，Ｎａ，Ｌｉ）（Ｎｂ，Ｔａ，Ｓｂ）Ｏ３、ＢｉｘＮａ１−ｘＴｉＯ３（ＢＮＴ）、ＢｉｘＫ１−ｘＴｉＯ３（ＢＫＴ）、ＢｉＦｅＯ３、ＳｒＢｉ2Ｔａ2Ｏ9（ＳＢＴ）、Ｂｉ4Ｔｉ3Ｏ12、Ｂｉ４―ｘＬａｘＴｉ３Ｏ１２（ＢＬＴ）、ＳｒＢｉ２Ｎｂ２Ｏ９（ＳＢＮ）、Ｂｉ２ＷＯ４（ＢＷＯ）、SiO2、ＬｉＮｂＯ３、ＬｉＴａＯ3、Ｓｒ０．５Ｂａ０．５Ｎｂ２Ｏ６、ＫＤＰ（KH2PO4）、C4H4O6NaK・4H2O、NaNO2、(NH2)2CS、K2SeO4、PbZrO3、(NH2)2CS、（NH4)SO4、NaNbO3、ＢａＴｉＯ３、ＰｂＴｉＯ３、ＳｒＴｉＯ３、ＫＮｂＯ３、ＮａＮｂＯ３、ＢｉＦｅＯ３、（Ｎａ、Ｌａ）（Ｍｇ、Ｗ）Ｏ３、Ｌａ１／３ＮｂＯ３、Ｌａ１／３ＴａＯ３、Ｂａ３ＭｇＴａ２Ｏ９、Ｓｒ４ＮａＳｂ３Ｏ１２、Ａ２ＢＲＯ６（Ａ：アルカリ土類、Ｂ：Ｆｅ，Ｌｎ、Ｒ：Ｍｏ，Ｍｎ，Ｗ，Ｒｕ，でＢとＲの原子価差２以上）、Bi2NiMnO6、Sr2FeMoO6、ＢａＬｎＭｎ２Ｏ６、ＮａｘＷＯ３、Ｌｎ１／３ＮｂＯ３、Ｂａ2Ｉｎ2Ｏ5、Ｓｒ2Ｆｅ2Ｏ5、Ｓｒ２Ｎｄ２Ｏ７、Ｓｒ２Ｔａ２Ｏ７、Ｌａ２Ｔｉ２Ｏ７、ＭｇＳｉＯ３、ＣａＩｒＯ３、ＣｕＮＭｎ３、GaＮＭｎ３、ZnＮＭｎ３、CuＮＭｎ３、Ｃａ２ＭｎＯ４、ＦｅＴｉＯ３、ＬｉＮｂＯ３、ＬｉＴａＯ３、Ｇｄ２（ＭｏＯ４）３、ＳｒＴｉＯ３、ＫＴａＯ３、RFe2O4、Ｌａ2-x Ｓｒx ＣｕＯ4 、、Ｍｅ３Ｂ７Ｏ１３Ｘ（Ｍｅはイオン半径０．９７Å（Ｃｄ２＋）〜０．６６Å（Ｍｇ２＋）、Ｘ：ハロゲン）、Ｎｉ３Ｂ７Ｏ１３Ｉ、BiFeO3、BiＭｎO3、Ｐｂ２（Ｃｏ１／２Ｗ１／２）Ｏ３、Ｐｂ（Ｆｅ１／２Ｎｂ１／２）Ｏ３、Ａ２ＢＲＯ６（Ａ：アルカリ土類、Ｂ：Ｆｅ、Ｌｎ、Ｒ：Ｍｏ、Ｍｎ、Ｗ、Ｒｕ、ＢとＲの原子価２以上）、Bi2NiMnO6 、ＹＭｎＯ３、ＹｂＭｎＯ３、ＨｏＭｎＯ３、ＢａMnＦ４、BaFeF４、BaNiF４、BaCoF４、YＦｅ２Ｏ４、LuＦｅ２Ｏ４、ＴｂＭｎＯ３、ＤｙＭｎＯ３、Ba2Mg2Fe12O22、ＣｕＦｅＯ２、Ｎｉ３Ｖ２Ｏ８、ＬｉＣｕ２Ｏ２、LiV２Ｏ４、LiCr２Ｏ４、NaV２Ｏ４、NaCr２Ｏ４、ＣｏＣｒ２Ｏ４、LiFeＳｉ２Ｏ６、NaCrＳｉ２Ｏ６、LiFeＳｉ２Ｏ６、NaCrＳｉ２Ｏ６、ＭｎＷＯ４、TbＭｎ２Ｏ５、DyＭｎ２Ｏ５、HoＭｎ２Ｏ５、YＭｎ２Ｏ５    Ｒ＝Ｔｂ、Ｄｙ、Ｈｏ、Ｙ、ＲｂＦｅ（ＭｏＯ４）２、Pr３Ｇａ５ＳｉＯ１４、Nd３Ｇａ５ＳｉＯ１４、Nd3Ga5SiO14、Ａ３ＢＦｅ３Ｓｉ２Ｏ１４  Ａ＝Ｂａ、Ｓｒ、Ｃａ  Ｂ＝Ｎｂ、Ｔ各種パイロクロア酸化物、水晶（SiO2)、LiNbO3、BaTiO3、PbTiO3（PT）、Pb（Zr,Ti）O3（ PZT )、Pb（Zr,Ti,Nb）O3（PZTN）、PbNb2O6、PVF2、PMN-PZT, マグネシウムニオブ酸鉛-PZT系 ＞Pb(Mg1/3Nb2/3)O3 (PMN)-PZT、Pb(Ni1/3Nb2/3)O3 (PNN)-PZT、Pb(Mg1/3Nb2/3)O3 (PMN)-PT、Pb(Ni1/3Nb2/3)O3 (PNN)-PT、Pb(Mg1/3Nb2/3)O3-PbTiO3 (PMN-PT)、BaTiO3、(Sr1-x, Bax)TiO3、(Pb1-y, Bay)(Zr1-x, Tix)O3  (ただしx=0〜1、y=0〜1)、CdTiO3、HgTiO3、CaTiO3、GdFeO3、SrTiO3、PbTiO3、BaTiO3、PbTiO3、PbZrO3、Bi0.5Na0.5TiO3、Bi0.5K0.5TiO3、KNbO3、LaAlO3、FeTiO3,MgTiO3,CoTiO3,NiTiO3, CdTiO3、(K1-xNax)NbO3、K(Nb1-xTax)O3、（K1-xNax)(Nb1-yTay)O3、KNbO3、RbNbO3、TlNbO3、CsNbO3、AgNbO3、Pb(Ni1/3Nb2/3)O3, Ba(Ni1/3Nb2/3)O3、Pb(Sc1/2Nb1/2)O3、(Na1/2Bi1/2)TiO3, (K1/2Bi1/2)TiO3, (Li1/2Bi1/2)TiO3、Bi(Mg1/2Ti1/2)O3, Bi(Zn1/2Ti1/2)O3, Bi(Ni1/2Ti1/2)O3, (Bi,La)(Mg1/2Ti1/2)O3、 (A1+1/2A3+1/2)(B2+1/3B5+2/3)O3 （ここでA及びBには、A1+ = Li, Na, K, Ag、A2+=Pb, Ba, Sr, Ca、A3+= Bi, La, Ce, Nd、B1+= Li, Cu、B2+=Mg, Ni, Zn, Co, Sn, Fe, Cd, Cu, Cr、B3+= Mn, Sb, Al, Yb, In, Fe, Co, Sc, Y, Sn、B4+= Ti, Zr、B5+= Nb, Sb, Ta, Bi、B6+= W, Te, Re といった元素が入る。）、Pb(Mg1/3Nb2/3)O3 (PMN)、Pb(Mg1/3Ta2/3)O3 (PMTa)、Pb(Mg1/2W1/2)O3 (PMW)、Pb(Ni1/3Nb2/3)O3 (PNN)、Pb（Ni1/3Ta2/3)O3 (PNTa)、Pb(Ni1/2W1/2)O3 (PNW)、Pb(Zn1/3Nb2/3)O3 (PZN)、Pb(Zn1/3Ta2/3)O3 (PZTa)、Pb(Zn1/2W1/2)O3 (PZW)、Pb(Sc1/2Nb1/2)O3 (PScN)、Pb(Sc1/2Ta1/2)O3 (PScTa)、Pb(Cd1/3Nb2/3)O3 (PCdN)、Pb(Cd1/3Ta2/3)O3 (PCdT)、Pb(Cd1/2W1/2)O3 (PCdW)、Pb(Mn1/3Nb2/3)O3 (PMnN)、Pb(Mn1/3Ta2/3)O3 (PMnTa)、Pb(Mn1/2W1/2)O3 (PMnW)、Pb(Co1/3Nb2/3)O3 (PCoN)、Pb(Co1/3Ta2/3)O3 (PCoTa)、Pb(Co1/2W1/2)O3 (PCoW)、Pb(Fe1/2Nb1/2)O3 (PFN)、Pb(Fe1/2Ta1/2)O3 (PFTa)、Pb(Fe2/3W1/3)O3 (PFW)、Pb(Cu1/3Nb2/3)O3(PCuN)、Pb(Yb1/2Nb1/2)O3 (PYbN)、Pb(Yb1/2Ta1/2)O3 (PYbTa)、Pb(Yb1/2W1/2)O3 (PYbW)、Pb(Ho1/2Nb1/2)O3 (PHoN)、Pb(Ho1/2Ta1/2)O3 (PHoTa)、Pb(Ho1/2W1/2)O3? (PHoW)、Pb(In1/2Nb1/2)O3 (PInN)、Pb(In1/2Ta1/2)O3 (PInTa)、Pb(In1/2W1/2)O3 (PInW)、Pb(Lu1/2Nb1/2)O3 (PLuN)、Pb(Lu1/2Ta1/2)O3 (PLuTa)、Pb(Lu1/2W1/2)O3 (PLuW)、Pb(Er1/2Nb1/2)O3 (PErN)、Pb(Er1/2Ta1/2)O3 (PErT)、Pb(Sb1/2Nb1/2)O3 (PSbN)、Pb(Sb1/2Ta1/2)O3 (PSbT)、BaZrO3-BaTiO3、BaTiO3-SrTiO3、Pb(Mg1/3Nb2/3)O3、Pb(Sc1/2Nb1/2)O3、Pb(Mg1/3Nb2/3)O3（PMN)、PMN-PbTiO3、PMN-PZT、非線形光学材料（無機物質）例えば、ガーネット結晶（ Ｙ Ａ Ｇ ， Ｙ Ａ Ｏ ， Ｙ Ｓ Ｏ ， Ｇ ＳＧ Ｇ ， Ｇ Ｇ Ｇ ） でもよいし、フッ化物結晶（ Ｙ Ｌ Ｆ 、Ｌ ｉ Ｓ Ａ Ｆ 、Ｌ ｉ Ｃ Ａ Ｆ ） でも、タングステート結晶（ Ｋ Ｇ Ｗ 、Ｋ Ｙ Ｗ ） 、バナデート結晶（ Ｙ Ｖ Ｏ 4 、Ｇ ｄ Ｖ Ｏ 4 など） でも良い。他にＢ Ｂ Ｏ 、Ｃ Ｂ Ｏ 、Ｃ Ｌ Ｂ Ｏ 、ＹＣ Ｏ Ｂ 、Ｇ ｄ Ｃ Ｏ Ｂ 、Ｇ ｄ Ｙ Ｃ Ｏ Ｂ 、Ｋ Ｔ Ｐ 、Ｋ Ｔ Ａ 、Ｋ Ｄ Ｐ 、Ｌ ｉ Ｎ ｂ Ｏ 3 でもよい。
【００６６】
また、有機非線形光学材料として、(R)-(+)-2-(α-メチルベンジルアミノ)-5-ニトロピリジン（分子式／分子量：C13H13N3O2=243.26）、(S)-(-)-2-(α-メチルベンジルアミノ)-5-ニトロピリジン（分子式／分子量：C13H13N3O2=243.26）、(S)-(-)-N-(5-ニトロ-2-ピリジル)アラニノール（分子式／分子量：C8H11N3O3=197.19）、(S)-(-)-N-(5-ニトロ-2-ピリジル)プロリノール（分子式／分子量：C10H13N3O3=223.23）、(S)-N-(5-ニトロ-2-ピリジル)フェニルアラニノール（分子式／分子量：C14H15N3O3=273.29）、1,3-ジメチル尿素（分子式／分子量：C3H8N2O=88.11）、2-(N,N-ジメチルアミノ)-5-ニトロアセトアニリド（分子式／分子量：C10H13N3O3=223.23）、2-アミノ-3-ニトロピリジン（分子式／分子量：C5H5N3O2=139.11）、2-アミノ-5-ニトロピリジン（分子式／分子量：C5H5N3O2=139.11）、2-アミノフルオレン（分子式／分子量：C13H11N=181.23）、2-クロロ-3,5-ジニトロピリジン（分子式／分子量：C5H2ClN3O4=203.54）、2-クロロ-4-ニトロ-N-メチルアニリン（分子式／分子量：C7H7ClN2O2=186.60）、2-クロロ-4-ニトロアニリン（分子式／分子量：C6H5ClN2O2=172.57）、2-メチル-4-ニトロアニリン（分子式／分子量：C7H8N2O2=152.15）、2-ニトロアニリン（分子式／分子量：C6H6N2O2=138.12）、3-メチル-4-ニトロアニリン（分子式／分子量：C7H8N2O2=152.15）、3-ニトロアニリン（分子式／分子量：C6H6N2O2=138.12）、4-アミノ-4'-ニトロビフェニル（分子式／分子量：C12H10N2O2=214.22）、4-ジメチルアミノ-4'-ニトロビフェニル（分子式／分子量：C14H14N2O2=242.27）、4-ジメチルアミノ-4'-ニトロスチルベン（分子式／分子量：C16H16N2O2=268.31）、4-ヒドロキシ-4'-ニトロビフェニル（分子式／分子量：C12H9NO3=215.20）、4-メトキシ-4'-ニトロビフェニル（分子式／分子量：C13H11NO3=229.23）、4-メトキシ-4'-ニトロスチルベン（分子式／分子量：C15H13NO3=255.27）、4-ニトロ-3-ピコリンN-オキシド（分子式／分子量：C6H6N2O3=154.12）、4-ニトロアニリン（分子式／分子量：C6H6N2O2=138.12）、5-ニトロインドール（分子式／分子量：C8H6N2O2=162.15）、5-ニトロウラシル（分子式／分子量：C4H3N3O4=157.08）、N-(2,4-ジニトロフェニル)-L-アラニンメチル（分子式／分子量：C10H11N3O6=269.21）、N-シアノメチル-N-メチル-4-ニトロアニリン（分子式／分子量：C9H9N3O2=191.19）、N-メチル-4-ニトロ-o-トルイジン（分子式／分子量：C8H10N2O2=166.18）、N-メチル-4-ニトロアニリン（分子式／分子量：C7H8N2O2=152.15）などがあり、これらを被ポーリング膜として用いても良いが、これらに限定されるものではない。
【００６７】
また、被ポーリング膜が形成される基板は、シリコンウエハ、金属基板、耐酸化性を有する金属基板、被ポーリング膜のキュリー温度に対して耐熱性を有する金属基板、鉄系基板（好ましくは鉄系合金、ステンレス系、ＳＵＳ等の基板）、及び、Ｎｉ系基板（例えばＮｉ合金等の基板）のいずれかの基板であるとよい。
【００６８】
また、被ポーリング膜が形成される基板は、ガラス基板、耐酸化性を有するガラス基板、及び、被ポーリング膜のキュリー温度に対して耐熱性を有するガラス基板のいずれかの基板であるとよい。
【００６９】
金属基板は、熱膨張係数及びヤング率が大きいため、圧電体材料膜に電界を加えてポーリング処理を行う際に、圧電体材料膜が動きやすく、圧電体材料膜に圧電活性を与えやすいという利点がある。
【００７０】
また、耐酸化性を有する金属基板又はガラス基板は、圧電体材料膜に酸素雰囲気で結晶化処理を行う際に、酸素雰囲気に耐え得るという利点がある。なお、圧電体材料膜は、酸素雰囲気で結晶化処理を行った後にポーリング処理が行われる。この結晶化処理は、加圧酸素雰囲気で行われるとよい。
【００７１】
また、耐熱性を有する金属基板又はガラス基板は、加熱してポーリング処理を行う際に、加熱される温度に耐え得るという利点がある。
【００７２】
［２］９０°ドメインのポーリング処理（９０°ドメインの磁場ポーリング装置）
次に、図３、図４および図５（Ａ）に示す磁場ポーリング装置を用いて被ポーリング膜２にポーリング処理を行うことについて説明する。
【００７３】
まず、ホットプレートを用い被ポーリング膜２のキュリー温度以上（好ましくはキュリー温度に１００℃加えた温度以上）に被ポーリング膜２を加熱する。被ポーリング膜２が例えばＰＺＴの場合は、２５０〜２７０℃の温度で自発分極が失われ始め、キュリー温度は３８０℃付近である。
【００７４】
その後、この加熱された被ポーリング膜２をアルミプレート１６上に載せる。
【００７５】
次いで、被ポーリング膜２に９０°ドメインに対するポーリング処理を施す。
詳細には、プレート１４に敷き詰められた磁石１５によって被ポーリング膜２の膜厚方向に対して平行方向に磁界を発生させながら、モータ１９によって回転軸１８とともにプレート１４を回転させる。これにより、磁界が被ポーリング膜２に対して相対的に移動されるため、図２に示すように、矢印１２で示す方向に磁界Ｂがかかっている被ポーリング膜２が磁界Ｂの方向と垂直方向（矢印１３で示す方向）に力Ｆが加えられて動くことになる。その結果、フレミングの法則に従って、被ポーリング膜２の外側から中央に向かって電流Ｉが被ポーリング膜２に発生される。
【００７６】
このようにして被ポーリング膜２をキュリー温度以上の温度（好ましくはキュリー温度に１００℃加えた温度以上の温度）からアルミプレート１６によって冷却しながら、被ポーリング膜２の９０°ドメインに対するポーリング処理を行うことができる。被ポーリング膜２として強誘電体材料膜を用いた場合は、上記のような９０°ドメインに対するポーリング処理を行うことで、強誘電体材料膜の９０°ドメインに圧電活性を与えることができる。
【００７７】
本実施形態によれば、予め被ポーリング膜２を加熱しておき、アルミプレート１６によって被ポーリング膜２を冷却しながらポーリング処理を行うため、ポーリング処理中に磁石１５が加熱されるのを抑制できる。その結果、磁石１５の劣化を抑制することができる。
【００７８】
また、本実施形態では、キュリー温度以上の温度（好ましくはキュリー温度に１００℃加えた温度以上の温度）でポーリング処理を行うため、被ポーリング膜２に効率よく圧電活性を与えることができる。
【００７９】
なお、本実施形態では、被ポーリング膜２にキュリー温度以上の温度で９０°ドメインに対するポーリング処理を行っているが、被ポーリング膜２にキュリー温度より低い温度で９０°ドメインに対するポーリング処理を行ってもよい。
【００８０】
［３］１８０°ドメインのポーリング処理
次に、９０°ドメインに対するポーリング処理が行われた被ポーリング膜２に、１８０°ドメインに対するポーリング処理を行うことについて説明する。
なお、１８０°ドメインに対するポーリング処理とは、被ポーリング膜２の膜厚方向に対して平行方向に電界を発生させて行うポーリング処理であり、以下に示す３つの方法を用いることができる。
【００８１】
［３−１］図６に示すプラズマポーリング装置
まず、被ポーリング膜２をポーリングチャンバー１内に挿入し、このポーリングチャンバー１内の保持電極４上に被ポーリング膜２を保持する。
【００８２】
次いで、被ポーリング膜２にポーリング処理を施す。
詳細には、排気ポンプによってポーリングチャンバー１内を真空排気する。次いで、ガスシャワー電極７の供給口からシャワー状のプラズマ形成用ガス（例えば不活性ガス、Ｈ２、Ｎ２、Ｏ２、Ｆ２、ＣｘＨｙ、ＣｘＦｙ及びエアーの群から選ばれた１種以上のガス）を、ポーリングチャンバー１内に導入して被ポーリング膜２の表面に供給する。この供給されたプラズマ形成用ガスは、保持電極４とアースシールド５との間を通ってポーリングチャンバー１の外側へ排気ポンプによって排気される。そして、プラズマ形成用ガスの供給量と排気のバランスにより、所定の圧力、プラズマ形成用ガス流量に制御することによりポーリングチャンバー１内をプラズマ形成用ガス雰囲気とし、高周波電源６により例えば３８０ｋＨｚ、１３．５６ＭＨｚの高周波（ＲＦ）を印加し、プラズマを発生させることにより被ポーリング膜２にポーリング処理を行う。このポーリング処理は、圧力が０．０１Ｐａ〜大気圧で、電源が直流電源、高周波電源又はマイクロ波電源で、処理温度が被ポーリング膜２のキュリー温度以上（好ましくはキュリー温度に１００℃加えた温度以上の温度）で、プラズマを形成する際の直流電圧成分が±５０Ｖ〜±２ｋＶである条件で行うことが好ましい。次いで、被ポーリング膜２の１８０°ドメインに対するポーリング処理を所定時間行った後に、ガスシャワー電極７の供給口からのプラズマ形成用ガスの供給を停止し、ポーリング処理を終了する。
【００８３】
被ポーリング膜２として強誘電体材料膜を用いた場合、上記のような１８０°ドメインに対するポーリング処理を行うことで、強誘電体材料膜の１８０°ドメインに圧電活性を与えることができる。
【００８４】
［３−２］１８０°ドメインの磁場ポーリング装置
前記の＜磁場ポーリング装置＞の欄で図２を用いて説明したように、被ポーリング膜２の膜厚方向に対して垂直方向に磁界を発生させながら、被ポーリング膜２を、その膜厚方向に対して垂直方向（例えば図２の矢印１３で示す方向）に且つ磁界の方向に対して垂直方向に且つ磁界に対して相対的に移動させる。
例えば、図３、図４および図５（Ａ）で説明した９０°ドメインの磁場ポーリング装置において、図４に示す磁石１５を図５（Ａ）から図５（Ｂ）に変更することによって１８０°ドメインの磁場ポーリング装置を実現することができる。図４に示すプレート１４の複数の穴１５ａには、それぞれ図５（Ｂ）に示す磁石が設置される。この際に発生する磁界の方向は被ポーリング膜２の膜厚方向に対して垂直方向である。
このようにして、被ポーリング膜２に電流を膜厚方向に対して平行方向に発生させることができ、被ポーリング膜２の１８０°ドメインに対するポーリング処理を行うことができる。この際のポーリング処理は、被ポーリング膜２を、キュリー温度以上の温度、またはキュリー温度に１００℃加えた温度以上の温度から冷却しながら行う。
【００８５】
このようにして１８０°ドメインに対してポーリング処理された圧電体等の特性を向上させることができる。
【００８６】
［３−３］ＤＣポーリング装置
例えば図９に示す直流電場を用いたポーリング処理装置を用いて、キュリー温度以上の温度、またはキュリー温度に１００℃加えた温度以上の温度から冷却しながら、被ポーリング膜の１８０°ドメインに対するポーリング処理を行う。これにより、ポーリング処理された圧電体等の特性を向上させることができる。
【００８７】
＜ポーリング処理の効果＞
本実施形態によれば、圧電体膜の膜厚方向に対して垂直方向の９０°ドメイン９がポーリングされ、圧電体膜の膜厚方向に対して平行方向の１８０°ドメイン８がポーリングされた圧電体膜を得ることができる（図１参照）。
【００８８】
従来の直流電場を用いたＤＣポーリングでは、９０°ドメインが圧電特性に寄与しないと考えられていたため、圧電体膜の１８０°ドメインのみ（即ち１方向のみ）をポーリングしていた。これに対し、本実施形態では、９０°ドメイン９が１８０°ドメイン８をバネのようにアシストするものと考え、圧電体膜における９０°ドメイン９と１８０°ドメイン８の両方をポーリングする。このように９０°ドメイン９をポーリングして圧電活性を与えて、そのアシスト機能を向上させることにより、圧電体膜の圧電特性を飛躍的に向上させることができる。
【００８９】
また、本実施形態の磁場ポーリング装置によれば、被ポーリング膜２に磁界をかけることにより、被ポーリング膜２にポーリング処理を行うことができる。つまり、乾式法によって簡易的にポーリング処理を行うことが可能となる。
【００９０】
また、本実施形態のプラズマポーリング装置によれば、被ポーリング膜２に対向する位置にプラズマを形成することにより、被ポーリング膜２にポーリング処理を行うことができる。つまり、乾式法によって簡易的にポーリング処理を行うことが可能となる。
【００９１】
また、図９に示す従来のポーリング装置は、バルク材にポーリング処理を行う装置であり、強誘電体膜のような薄膜にポーリング処理を行うことは困難であるのに対し、本実施形態による磁場ポーリング装置およびプラズマポーリング装置は、強誘電体膜のような薄膜にポーリング処理を行うことが容易である。
【００９２】
また、本実施形態による磁場ポーリング装置およびプラズマポーリング装置では、ウエハ上に形成した強誘電体膜にポーリング処理を行う際にチップ状に個片化しなくてもポーリング処理を行うことができる。
【００９３】
また、本実施形態によるプラズマポーリング装置では、被ポーリング膜２およびそれが形成された基板の厚さに応じて電源に必要な電圧は異なるが、従来のポーリング装置に比べて低い電源電圧でポーリング処理が可能であるため、従来のポーリング装置より大きな電源設備を必要としない。
【００９４】
また、本実施形態による磁場ポーリング装置では、磁場を用いてポーリング処理を行うため、従来のポーリング装置に比べてポーリング処理時間を短くすることができ、圧電体の生産性を向上させることができる。
【００９５】
また、本実施形態によるプラズマポーリング装置では、プラズマを用いてポーリング処理を行うため、従来のポーリング装置に比べてポーリング処理時間を短くすることができ、圧電体の生産性を向上させることができる。
【００９６】
また、本実施形態によるプラズマポーリング装置では、従来のポーリング装置のようにオイルを使用しないため、オイルが気化して作業者の作業環境を悪化させることがない。
【実施例】
【００９７】
（実施例１）
25重量％Pb15％過剰ゾルゲルPZT溶液（Pb/Zr/Ti=115/52/48）を用いてスピンコートを行った。これにより、ウエハ上にPZT溶液を塗布した。一回当たり塗布量は500μLとし、スピン条件は以下の条件を用いてPZT厚膜塗布を行った。
（スピン条件）
0〜300rpmまで3秒で上昇、3秒保持
300〜500rpmまで5秒で上昇、5秒保持
500〜1500rpmまで5秒で上昇、90秒保持【００９８】
塗布毎に、乾燥（水分除去）工程として250℃に加熱したホットプレート上で30秒保持し、水分除去を行った。次に、仮焼成工程としてロータリポンプで真空引きを行い、到達真空度は10‐1 Pa とした。次にN2を大気圧まで満たし、450℃、90秒間加熱して有機分の分解除去を行った。【００９９】
上記の塗布、乾燥、仮焼成を9回繰り返し、加圧ＲＴＡ(Rapid Thermal Aneal)により酸素雰囲気下で、750℃、12分間の結晶化処理を行い、それぞれ全膜厚3umのPZT厚膜を作製した。【０１００】
次に、PZT厚膜をホットプレートにより５００℃で５分間加熱した後に、そのPZT厚膜に対して、図３および図４に示す磁場ポーリング装置を用い、PZT厚膜の９０°ドメインに対してポーリング処理を行った。この際の処理条件は下記のとおりである。【０１０１】
処理時間  ：  ３分
処理温度  ：  ５００℃からの自然冷却
磁場の強さ  ：  ２３１０Ｇ（ガウス）
回転速度  ：  １０ｒｐｍ【０１０２】
次に、９０°ドメインに対してポーリング処理されたPZT厚膜に対して、図６に示すプラズマポーリング装置を用い、PZT厚膜の１８０°ドメインに対して分極処理を行った。【０１０３】
電源は、380kHzおよび13.56MHzのRF電源を使用した。圧力1〜30Pa、RF出力70〜700w、Arガス15〜30sccm、温度は25℃、処理時間1〜5分の条件で処理を行う。RF電源のVdcモニターを参考に、膜厚３μmに対しVdc＝150Vの条件で処理を行った。時間は全て1分間行った。【０１０４】
（比較例１）
比較例１では、９０°ドメインに対してポーリング処理を行わない点を除いて、実施例１と同様の方法でPZT厚膜を作製し、１８０°ドメインに対してポーリング処理を行った。【０１０５】
図７は、実施例１によるPZT厚膜のヒステリシス評価を行った結果（縦軸：残留分極Ｐｒ（μＣ／ｃｍ２），横軸：印加電圧Ｖｃ（Ｖ））を示す図である。
図８は、比較例１によるPZT厚膜のヒステリシス評価を行った結果（縦軸：残留分極Ｐｒ（μＣ／ｃｍ２），横軸：印加電圧Ｖｃ（Ｖ））を示す図である。【０１０６】
図８に示すように、比較例１によるPZT厚膜（１８０°ドメインに対してのみポーリング処理を行ったもの）では、残留分極Ｐｒ＝１５μＣ／ｃｍ２、印加電圧Ｖｃ＝５Ｖであったのに対し、図７に示すように、実施例１によるPZT厚膜（９０°ドメインおよび１８０°ドメインの両方に対してポーリング処理を行ったもの）では、残留分極Ｐｒ＝３０μＣ／ｃｍ２、印加電圧Ｖｃ＝１０Ｖであった。このように９０°ドメインに対してポーリング処理を行うことにより分極特性を変化させることができることが確認された。【０１０７】
実施例１のPZT膜厚および比較例１のPZT膜厚それぞれをバイポーラ駆動させて圧電定数を測定した。その結果、比較例１のPZT膜厚の圧電定数は４０ｐＣ／Ｎであったのに対し、実施例１のPZT膜厚の圧電定数は１１０ｐＣ／Ｎであった。このように９０°ドメインに対してポーリングすることにより圧電特性が飛躍的に向上することが確認された。【０１０８】
圧電体の駆動には、主にバイポーラ駆動（双極性）とユニポーラ駆動（単極性）の二種類がある。バイポーラ駆動は、任意周波数で印加電圧の極性を±と変化させながら、双方向に電流を流す駆動方法である。それに対して、ユニポーラ駆動は印加電圧の極性を変えず、一方向の電流を流す駆動方法である。一般にバイポーラ駆動はトルクフルに動作させる場合等に用いられるが、双極駆動であり、ヒステリシスの形状を最適に設計する必要がある。特にＶcを駆動電圧が超えてしまった場合、ポーリングによって確保した圧電特性を生かすことが出来なくなってしまう。
【符号の説明】
【０１０９】
１…ポーリングチャンバー
２…被ポーリング膜
３…プラズマ形成用ガスの供給機構
４…保持電極
５…アースシールド
６…高周波電源
７…ガスシャワー電極（対向電極）
８…被ポーリング膜の１８０°ドメイン
９…被ポーリング膜の９０°ドメイン
１１〜１３…矢印
１４…プレート
１５…磁石
１５ａ…穴
１６…アルミプレート
１７…固定治具
１８…回転軸
１９…モータ
３３…結晶
３５…１対の電極
３６…オイル
３７…オイルバス
３８…ヒーター
３９…高圧電源
４０…リード線
Ｂ…磁界
Ｆ…被ポーリング膜に加えられる力
Ｉ…電流
【図１】
2013054432.tif 000003
【図２】
2013054432.tif 000004
【図３】
2013054432.tif 000005
【図４】
2013054432.tif 000006
【図５】
2013054432.tif 000007
【図６】
2013054432.tif 000008
【図７】
2013054432.tif 000009
【図８】
2013054432.tif 000010
【図９】
2013054432.tif 000011
【国際調査報告】
2013054432.tif 000012
2013054432.tif 000013
2013054432.tif 000014
2013054432.tif 000015
2013054432.tif 000016
2013054432.tif 000017
2013054432.tif 000018
2013054432.tif 000019